(57)【要約】【課題】溶鋼の真空脱ガス処理の復圧時において、非定常時に生じる溶鋼のスラグ巻込みを抑制して、鋼中の粗大なＣａＯ含有介在物の量と大きさを低減し、清浄性の高い鋼を製造する。【解決手段】Ｃ、Ｓｉ、Ｍｎ、Ｐ、及び、Ｓを含有する溶鋼に、真空槽と浸漬管を備える脱ガス装置で真空脱ガス処理を施した後、真空槽を減圧状態から大気圧へ復圧して、溶鋼の精錬を終了する方法において、復圧処理を、溶鋼が上昇する浸漬上昇管側の溶鋼盛上り高さΔｈ［ｍ］が、真空槽内のスラグ厚ｄS2［ｍ］の２倍を超える高さとなるように行なうことを特徴とする溶鋼の精錬方法。【選択図】図８
2018104764.tif 000002
【特許請求の範囲】
【請求項１】
Ｃ、Ｓｉ、Ｍｎ、Ｐ、及び、Ｓを含有する溶鋼に、真空槽に浸漬上昇管と浸漬下降管を備える脱ガス装置で真空脱ガス処理を施した後、真空槽を減圧状態から大気圧へ復圧して、溶鋼の精錬を終了する精錬方法において、
（ｉ）環流ガス吹込み口を備える浸漬上昇管側の真空槽内の溶鋼に、環流ガス吹込み口から環流ガスを吹き込み、
（ii）下記式（１）で定義し、下記式（２）を満たす高さΔｈ［ｍ］の溶鋼の盛上りを形成して復圧処理を行なう
ことを特徴とする溶鋼の精錬方法。
Δｈ［ｍ］＝２．０×１０-3・Ｈ-1.3・ε2/3                        ・・・（１）
Ｈ［ｍ］：浸漬上昇管の環流ガス吹込み位置から真空槽内の溶鋼湯面までの距離
ε［Ｗ］：下記式で定義する溶鋼攪拌力
ε［Ｗ］＝０．００８３５・Ｕo2・Ｑ0
Ｕo＝（２００／３π）・（Ｑo／Ｄ12・ρ）
Ｑo＝１１．４・Ｇ1/3・Ｄ14/3・ｌｎ（Ｐ3／Ｐ1）1/3
Ｕo［ｍ／秒］：環流時の浸漬管内の溶鋼平均流速
Ｑo［ｔ／分］：溶鋼環流量
Ｇ［ＮＬ／分］：吹き込みガス流量
Ｄ1［ｍ］：浸漬管の内径
Ｐ1［Ｐａ］：復圧開始前の真空槽内の圧力
Ｐ3［Ｐａ］：環流ガス吹込み位置における静圧
ρ［ｋｇ／ｍ3］：溶鋼密度
Δｈ［ｍ］＞２ｄS2                                                ・・・（２）    ｄS2＝（４／３π）・（Ｖs／Ｄ22）
Ｖs＝（Ｄ12・ｄS1・π）／２
ｄS2［ｍ］：真空槽内のスラグ厚
Ｖs［ｍ3］：真空槽内に持ち込まれるスラグ体積
Ｄ2［ｍ］：真空槽の内径
ｄS1［ｍ］：取鍋内のスラグ厚
【請求項２】
前記真空脱ガス処理をＲＨ式精錬装置で行なうことを特徴とする請求項１に記載の溶鋼の精錬方法。
【請求項３】
前記ＲＨ式精錬装置で復圧を行なう際、復圧用ガスを、溶鋼環流ガスを吹き込む部位、及び、真空槽内に直接供給する部位の一方又は両方から供給することを特徴とする請求項２に記載の溶鋼の精錬方法。
【請求項４】
前記復圧用ガスが不活性ガスであることを特徴とする請求項３に記載の溶鋼の精錬方法。
【請求項５】
前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする請求項１〜４のいずれか１項に記載の溶鋼の精錬方法。
【請求項６】
前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする請求項５に記載の溶鋼の精錬方法。
【発明の詳細な説明】
【技術分野】
【０００１】
本発明は、清浄性の高い溶鋼を製造する精錬方法、特に、真空脱ガス精錬を終了する時の精錬方法に関するものである。
【背景技術】
【０００２】
近年、機械装置の高性能化や機械部品の小型化を図るため、機械特性に優れる鋼が求められている。鋼は、一般に、転炉で、溶鋼を脱珪処理、脱燐処理、さらに、脱炭処理を行った後、二次精錬工程にて、溶鋼の成分組成を調製し、溶鋼中の介在物を低減し、次いで、連続鋳造して製造されるが、機械特性を高めるためには、溶鋼中の介在物をできるだけ低減する必要がある。
【０００３】
例えば、軸受鋼においては、鋼中の介在物の量や大きさが、転動疲労寿命を決定するので、二次精錬工程にて、溶鋼に、取鍋スラグ精錬処理（以下「ＬＦ処理」ということがある。）や、真空脱ガス処理（以下「ＲＨ処理」ということがある。）を施し、溶鋼中の介在物の低減を図っている。
【０００４】
ＲＨ処理は、取鍋中の溶鋼に、二本の浸漬管を浸漬し、浸漬管に繋がる真空槽を減圧して、大気圧との差圧で溶鋼を真空槽内に吸い上げ、溶鋼環流ガスを、一方の浸漬管から溶鋼内に供給し、溶鋼を真空槽内と取鍋の間で環流させて、脱ガスや、介在物の低減を図る処理である。
【０００５】
ＲＨ処理では、溶鋼を強撹拌することになるので、介在物の除去は促進されるが、一方で、溶鋼中へのスラグの巻込みが発生するので、溶鋼の環流制御が重要で、これまで、環流制御に関する技術が数多く提案されている。
【０００６】
例えば、特許文献１には、塩基度３以上のスラグで還元精錬を実施した後、環流式脱ガス装置によって、処理時間の２／３を高環流、１／３を弱環流にして真空脱ガス精錬を行なうことを特徴とする軸受鋼の製造方法が提案されている。
【０００７】
特許文献２には、アーク溶解炉又は転炉で製造した溶鋼を取鍋に移注して精錬する際、取鍋における精錬を６０分以下とし、環流式脱ガス装置による溶鋼の環流量を全溶鋼の８倍以上として脱ガスを２５分以上行なうことを特徴とする高清浄鋼の製造方法が提案されている。
【０００８】
特許文献３には、転炉又は電気炉から出鋼した溶鋼を取鍋精錬装置で精錬した後、環流式真空脱ガス装置で精錬して高清浄度鋼を製造する際、環流式真空脱ガス装置で行なう精錬処理でのスラグ塩基度を６．５以上１３．５以下とし、環流式真空脱ガス装置の全処理時間の１/３〜１/２の前半処理では、溶鋼環流量１８０ton/min以上、２１０ton/min以下の高環流状態とし、後半処理では、溶鋼環流量１１０ton/min以上、１４０ton/min以下の弱環流状態とすることを特徴とする高清浄度鋼の製造方法が提案されている。
【０００９】
特許文献４には、溶鋼の真空精錬処理終了時に真空槽内に窒素ガスを導入して、真空から常圧に復圧する真空精錬装置の復圧方法において、溶鋼浴表面にはアルゴンガス等の不活性ガスを導入して、溶鋼の吸窒を防止する復圧方法が提案されている。
【００１０】
特許文献５には、真空槽内にスラグを持ち込まない状態で、真空槽内の真空度に応じて攪拌用ガスを供給することを特徴とする高清浄度極低炭素鋼の製造方法が提案されている。
【先行技術文献】
【特許文献】
【００１１】
【特許文献１】特開昭６２−０６３６５０号公報
【特許文献２】特開２００１−３４２５１６号公報
【特許文献３】特開２００８−１３３５０５号公報
【特許文献４】特開平０５−３３１５２６号公報
【特許文献５】特開平０８−１９９２２５号公報
【発明の概要】
【発明が解決しようとする課題】
【００１２】
前述したように、鋼の機械特性に、鋼中に存在する介在物、主に、酸化物系介在物の量と大きさが大きく影響する。鋼中の酸化物系介在物のうち、特に、数１０μｍ程の粗大な介在物は、ＣａＯ含有の低融点介在物（ＣａＯ含有介在物）である。
【００１３】
粗大なＣａＯ含有介在物は、精錬で使用する取鍋スラグが、溶鋼中に巻き込まれて発生するスラグ系介在物、スラグ中のＣａＯが還元されて溶鋼に混入し、溶鋼中のＡｌ2Ｏ3やＭｇＯ−Ａｌ2Ｏ3と反応して生成する介在物、さらに、これらの介在物が溶鋼中の介在物を取り込んで粗大化した介在物である。
【００１４】
粗大なＣａＯ含有介在物は、品質管理指標の極値統計値や、製品特性の疲労寿命を悪化させるので、その量と大きさを低減する必要があるが、そのためには、凝集合体の起点となる低融点介在物の量と大きさを低減するとともに、低融点介在物に取り込まれる溶鋼中の介在物の量と大きさ低減することが有効である。
【００１５】
これら介在物の量と大きさを低減するためには、製造の各工程（取鍋精錬−ＲＨ処理−連続鋳造）において、溶鋼中への介在物の混入を防止する、又は、溶鋼中の介在物を除去する等の介在物低減対策が必要である。
【００１６】
溶鋼中への取鍋スラグの巻込みは、ＲＨ処理において、溶鋼流速が大きい場合や、スラグ／メタル界面の擾乱が激しい場合に、その頻度が大きくなり、混入するスラグ系介在物の量と大きさが、ともに増大する。
【００１７】
ＲＨ処理の終了後は、真空槽内の溶鋼を取鍋に戻すため、真空槽内の減圧状態を大気圧へ戻す「復圧」を実施するが、復圧時には、真空槽内に吸い上げられていた溶鋼、及び、浸漬管内に貯留していた溶鋼が、急激に降下して取鍋内に戻るので、急激に降下する溶鋼が誘起する溶鋼の下降流速は非常に大きく、スラグ／メタル界面が激しく搖動し、スラグが溶鋼に巻き込まれるとともに、巻き込まれたスラグは取鍋の深部まで引き込まれることになる。
【００１８】
また、復圧時の溶鋼環流ガス流量が、ＲＨ処理中の溶鋼環流ガス流量と同じ強環流条件であれば、溶鋼は、復圧中も、スラグ巻込みの臨界溶鋼流速を超える流速で環流することになるので、真空槽内のスラグは、常に、溶鋼中に巻き込まれ易い状態におかれることとなる。
【００１９】
さらに、復圧中、溶鋼環流ガスを溶鋼中に供給し続けるので、復圧時、真空槽内に堆積しているスラグが、溶鋼環流用ガスを供給する浸漬管を通って取鍋中に戻る途中、上記ガスによる攪拌によりスラグが溶鋼中に懸濁し、取鍋の深部に浸入する。その結果、鋼の清浄性が悪化する。
【００２０】
特許文献１の方法では、環流式脱ガス処理の前半２／３を高環流とし、後半１／３を弱環流としているが、特許文献１に、復圧時の環流条件は記載されていない。また、環流式脱ガス処理の鋼板を弱環流にすると、溶鋼中の全酸素量Ｔ．Ｏを十分に低減できない可能性がある。
【００２１】
特許文献２の方法では、取鍋における精錬を６０分以下とし、環流式脱ガス装置による溶鋼の環流量を、全溶鋼の８倍以上として脱ガスを２５分以上行なうが、特許文献２に、復圧時の環流条件は記載されておらず、また、溶鋼中へのスラグ巻込みに影響する環流条件も不明瞭である。
【００２２】
特許文献３の方法では、環流式真空脱ガス装置の全処理時間の１/３〜１/２の前半を高環流状態とし、後半を弱環流状態としているが、特許文献１の方法と同様に、復圧時の環流条件は記載されておらず、また、後半を弱撹拌とするので、溶鋼の全酸素量Ｔ．Ｏを十分に下げることができない恐れがある。
【００２３】
特許文献４の方法では、復圧時のガス種等が規定されているが、特許文献４に、真空槽内及び取鍋内にて溶鋼のスラグ巻き込みを抑制する復圧条件は記載されていない。特許文献５の方法では、真空槽内の圧力に応じた適切な攪拌ガス流速が規定されているが、特許文献５に、真空槽内及び取鍋内において、溶鋼中へのスラグ巻込みを抑制する復圧条件は記載されていない。
【００２４】
本発明は、従来技術の現状に鑑み、溶鋼の真空脱ガス処理の復圧時において、非定常時に生じる溶鋼のスラグ巻込みを抑制して、鋼中の粗大なＣａＯ含有介在物の量と大きさを低減し、清浄性の高い鋼を製造することを課題とし、該課題を解決する溶鋼の精錬方法を提供することを目的とする。
【課題を解決するための手段】
【００２５】
本発明者らは、上記課題を解決する手法について鋭意検討した。その結果、真空脱ガス処理の復圧時、溶鋼が上昇する浸漬管（以下「浸漬上昇管」ということがある。）側の溶鋼の盛上り高さを最適化すれば、真空槽内に集積するスラグが、浸漬上昇管内に浸入するのを抑制でき、さらに、スラグ系介在物が、取鍋の深部まで浸入するのを抑制でき、その結果、鋼中に存在するＣａＯ含有介在物の量と大きさを大幅に低減できることを見いだした。
【００２６】
本発明は、上記の知見に基づいてなされたもので、その要旨は次の通りである。
【００２７】
（１）Ｃ、Ｓｉ、Ｍｎ、Ｐ、及び、Ｓを含有する溶鋼に、真空槽に浸漬上昇管と浸漬下降管を備える脱ガス装置で真空脱ガス処理を施した後、真空槽を減圧状態から大気圧へ復圧して、溶鋼の精錬を終了する精錬方法において、
（ｉ）環流ガス吹込み口を備える浸漬上昇管側の真空槽内の溶鋼に、環流ガス吹込み口から環流ガスを吹き込み、
（ii）下記式（１）で定義し、下記式（２）を満たす高さΔｈ［ｍ］の溶鋼の盛上りを形成して復圧処理を行なう
ことを特徴とする溶鋼の精錬方法。
【００２８】
Δｈ［ｍ］＝２．０×１０-3・Ｈ-1.3・ε2/3                        ・・・（１）
Ｈ［ｍ］：浸漬上昇管の環流ガス吹込み位置から真空槽内の溶鋼湯面までの距離
ε［Ｗ］：下記式で定義する溶鋼攪拌力
ε［Ｗ］＝０．００８３５・Ｕo2・Ｑ0
Ｕo＝（２００／３π）・（Ｑo／Ｄ12・ρ）
Ｑo＝１１．４・Ｇ1/3・Ｄ14/3・ｌｎ（Ｐ3／Ｐ1）1/3
Ｕo［ｍ／秒］：環流時の浸漬管内の溶鋼平均流速
Ｑo［ｔ／分］：溶鋼環流量
Ｇ［ＮＬ／分］：吹き込みガス流量
Ｄ1［ｍ］：浸漬管の内径
Ｐ1［Ｐａ］：復圧開始前の真空槽内の圧力
Ｐ3［Ｐａ］：環流ガス吹込み位置における静圧
ρ［ｋｇ／ｍ3］：溶鋼密度
Δｈ［ｍ］＞２ｄS2                                                ・・・（２）    ｄS2＝（４／３π）・（Ｖs／Ｄ22）
Ｖs＝（Ｄ12・ｄS1・π）／２
ｄS2［ｍ］：真空槽内のスラグ厚
Ｖs［ｍ3］：真空槽内に持ち込まれるスラグ体積
Ｄ2［ｍ］：真空槽の内径
ｄS1［ｍ］：取鍋内のスラグ厚
【００２９】
（２）前記真空脱ガス処理をＲＨ式精錬装置で行なうことを特徴とする前記（１）に記載の溶鋼の精錬方法。
【００３０】
（３）前記ＲＨ式精錬装置で復圧を行なう際、復圧用ガスを、溶鋼環流ガスを吹き込む部位、及び、真空槽内に直接供給する部位の一方又は両方から供給することを特徴とする前記（２）に記載の溶鋼の精錬方法。
【００３１】
（４）前記復圧用ガスが不活性ガスであることを特徴とする前記（３）に記載の溶鋼の精錬方法。
【００３２】
（５）前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする前記（１）〜（４）のいずれかに記載の溶鋼の精錬方法。
【００３３】
（６）前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする前記（５）に記載の溶鋼の精錬方法。
【発明の効果】
【００３４】
本発明によれば、真空脱ガス処理の復圧時、浸漬上昇管側の溶鋼に形成する盛上り高さを最適化して、浸漬上昇管側への真空槽内のスラグの流動を抑制し、粗大なＣａＯ含有介在物の溶鋼中への混入を抑制できるので、鋼中の介在物の量及び大きさを大幅に低減することができ、清浄性が高く、機械特性に優れた鋼を提供することができる。
【図面の簡単な説明】
【００３５】
【図１】真空槽の浸漬上昇管と浸漬下降管を溶鋼とスラグに浸漬した態様を示す図である。
【図２】真空槽内に溶鋼とスラグを上昇させた態様を示す図である。
【図３】真空脱ガス処理の通常の態様を示す図である。
【図４】復圧開始時の溶鋼とスラグの一態様を示す図である。
【図５】復圧処理中の溶鋼とスラグの一態様を示す図である。
【図６】復圧処理中の溶鋼とスラグの別の態様を示す図である。
【図７】図６に示す復圧処理の終期における溶鋼とスラグの態様を示す図である。
【図８】復圧処理中の溶鋼盛上り高さとスラグの厚さの具体的な関係を示す図である。
【発明を実施するための形態】
【００３６】
本発明の溶鋼の精錬方法（以下「本発明精錬方法」ということがある。）は、
Ｃ、Ｓｉ、Ｍｎ、Ｐ、及び、Ｓを含有する溶鋼に、真空槽と浸漬管を備える脱ガス装置で真空脱ガス処理を施した後、真空槽を減圧状態から大気圧へ復圧して、溶鋼の精錬を終了する精錬方法において、
（ｉ）環流ガス吹込み口を備える浸漬上昇管側の真空槽内の溶鋼に、環流ガス吹込み口から環流ガスを吹き込み、
（ii）下記式（１）で定義し、下記式（２）を満たす高さΔｈ［ｍ］の溶鋼の盛上りを形成して復圧処理を行なう
ことを特徴とする。
【００３７】
Δｈ［ｍ］＝２．０×１０-3・Ｈ-1.3・ε2/3                        ・・・（１）
Ｈ［ｍ］：浸漬上昇管の環流ガス吹込み位置から真空槽内の溶鋼湯面までの距離
ε［Ｗ］：下記式で定義する溶鋼攪拌動力
ε［Ｗ］＝０．００８３５・Ｕ02・Ｑ0
Ｕ0＝（２００／３π）・（Ｑ0／Ｄ12・ρ）
Ｑ0＝１１．４・Ｇ1/3・Ｄ14/3・ｌｎ（Ｐ3／Ｐ1）1/3
Ｕ0［ｍ／秒］：環流時の浸漬管内の溶鋼平均流速
Ｑ0［ｔ／分］：溶鋼環流量
Ｇ［ＮＬ／分］：吹き込みガス流量
Ｄ1［ｍ］：浸漬管の内径
Ｐ1［Ｐａ］：復圧開始前の真空槽内の圧力
Ｐ3［Ｐａ］：環流ガス吹込み位置における静圧
ρ［ｋｇ／ｍ3］：溶鋼密度
Δｈ［ｍ］＞２ｄS2                                                ・・・（２）    ｄS2＝（４／３π）・（Ｖs／Ｄ22）
Ｖs＝（Ｄ12・ｄS1・π）／２
ｄS2［ｍ］：真空槽内のスラグ厚
Ｖs［ｍ3］：真空槽内に持ち込まれるスラグ体積
Ｄ2［ｍ］：真空槽の内径
ｄS1［ｍ］：取鍋内のスラグ厚
【００３８】
以下、本発明精錬方法について説明する。
【００３９】
前述したように、鋼中の非金属介在物のうち、特に、粗大なＣａＯ含有介在物の個数及び大きさの増大は、鋼の機械特性、特に、延性、靱性、疲労特性等を阻害する要因である。本発明者らは、粗大なＣａＯ含有介在物の個数及び大きさの増大を抑制する、又は、該個数及び大きさを低減する手法について鋭意検討した。
【００４０】
その結果、真空脱ガス処理の終了後、真空槽内に復圧用ガスを供給して、真空槽内の減圧状態を大気圧へ復圧する際、真空槽内において、浸漬上昇管側の溶鋼の盛上り高さを最適化すれば、有害なＣａＯ含有介在物の溶鋼への混入を抑制して、鋼中の介在物を個数及び大きさを低減することができ、鋼の機械特性が向上することを見いだした。
【００４１】
最初に、真空槽内の溶鋼の盛上り高さ（以下「溶鋼盛上り高さ」ということがある。）と、真空槽内のスラグの厚み（以下「スラグ厚」ということがある。）の関係について説明する。
【００４２】
図１〜図３に、真空脱ガス処理の態様を示す。図１に、真空槽の浸漬上昇管と浸漬下降管を溶鋼とスラグに浸漬した態様を示し、図２に、真空槽内に溶鋼とスラグを上昇させた態様を示し、図３に、真空脱ガス処理の通常の態様を示す。
【００４３】
溶鋼に真空脱ガス処理を施す際、まず、図１に示すように、浸漬上昇管２ａと浸漬下降管２ｂを備え、排気管４を介し排気装置（図示なし）に接続されている真空槽１を降下させ、又は、取鍋２を上昇させ、浸漬上昇管２ａと浸漬下降管２ｂを、スラグ６ａを通して溶鋼５ａに浸漬する。
【００４４】
真空脱ガス処理を開始する際、浸漬上昇管２ａと浸漬下降管２ｂの浸漬状態において、真空槽１内の大気を排気管４から排気して、真空槽１内を減圧状態にし、図２に示すように、真空槽１内に溶鋼５ａとスラグ６ａを吸い上げる。取鍋２内の溶鋼５ａはスラグ６ａに覆われているので、真空槽１内には、溶鋼５ａとともにスラグ６ａが吸い上げられ、吸い上げられた溶鋼５ｂはスラグ６ｂで覆われる。
【００４５】
溶鋼５ｂがスラグ６ｂで覆われている状態で、浸漬上昇管２ａに設けた環流ガス吹込み口３から、浸漬上昇管２ａ内の溶鋼に、環流ガス３ａ（アルゴン、窒素などの不活性ガス）を吹き込む。環流ガス３ａの吹込みで生じるポンプ作用によって、浸漬上昇管２ａ内の溶鋼５ｂが上昇し、真空槽１内において、溶鋼５ｂの盛上り５ｃが形成され、真空槽１内の溶鋼５ｂは、浸漬下降管２ｂから、取鍋２へと、時計回りで循環する（図３中「矢印」参照）。
【００４６】
溶鋼５ｂの盛上り５ｃが、真空槽１の減圧雰囲気に曝されて、溶鋼５ｂに対する脱ガス処理が進行し、溶鋼５ｂが時計回りで循環する間、溶鋼５ａに対する真空脱ガス処理が進行する。
【００４７】
真空脱ガス処理を終了する時、真空槽１内の減圧状態を大気圧へ戻すが、このとき、取鍋２へ戻る溶鋼５ｂの挙動と、真空脱ガス処理の間、浸漬下降管２ｂの上部に偏って滞留していたスラグ６ｂの挙動が、溶鋼５ｂが取鍋２へ戻った後の溶鋼５ａの清浄性に大きく影響する。
【００４８】
図４に、復圧開始時の溶鋼とスラグの一態様を示す。図５に、復圧処理中の溶鋼とスラグの一態様を示す。
【００４９】
図４に示すように、真空槽１内の減圧状態を大気圧に戻すと、真空槽１内の溶鋼５ｂの盛上り５ｃの高さは低くなり、それに伴い、浸漬上昇管2a近傍に存在するスラグは浸漬上昇管２ａ側に流動し、浸漬上昇管２ａから、溶鋼５ｂとスラグ６ｂが取鍋２へ降下する。
【００５０】
復圧処理中も、浸漬上昇管２ａの環流ガス吹込み口３から環流ガス３ａを供給するので、浸漬上昇管２ａ側の溶鋼５ｂとスラグ６ｂは、強攪拌されることになる。強攪拌によりスラグ６ｂが懸濁した溶鋼５ｂが浸漬管上昇管２ａから取鍋２へ降下すると、溶鋼５ａ中にスラグ６ｂが懸濁した溶鋼域が形成され、取鍋２内の溶鋼５ａの深部に浸入し、真空脱ガス処理を施した溶鋼の清浄性が低下する。
【００５１】
そこで、本発明者らは、復圧処理時において、浸漬上昇管内に、真空槽１内に滞留するスラグを浸入させない手法について鋭意検討した。まず、本発明者らは、真空槽内の浸漬上昇管側に形成される溶鋼盛上り高さを、真空槽内に滞留するスラグ厚より高くすれば、真空槽内の浸漬下降管側に滞留するスラグはそのまま滞留し、浸漬上昇管側へは流動せず、浸漬上昇管内へのスラグの浸入は抑制されると発想した。
【００５２】
上記発想について、図面に基づいて説明する。
【００５３】
図６に、復圧処理中の溶鋼とスラグの別の態様を示す。図７に、図６に示す復圧処理の終期における溶鋼とスラグの態様を示す。
【００５４】
図６に示す復圧処理中の溶鋼とスラグの態様において、浸漬上昇管２ａ側には、溶鋼５ｂの盛上り５ｃが形成されていて、浸漬上昇管２ａ側の溶鋼５ｂはスラグ６ｂで覆われていない。
【００５５】
即ち、図３に示す真空脱ガス処理が終了した後、復圧処理を、真空槽１内の溶鋼５ｂの盛上り５ｃの高さが、真空槽１内において、浸漬降下管２ｂの上部に滞留するスラグ６ｂの厚さより高い状態で開始し、その状態を維持して復圧処理を進める。
【００５６】
高さが、スラグ６ｂの厚さより高い溶鋼５ｂの盛上り５ｃの存在により、復圧処理中、真空槽１内において、浸漬降下管２ｂの上部に滞留するスラグ６ｂは、そのまま滞留し、浸漬上昇管２ａ側に流動しないので、浸漬上昇管２ａからは、溶鋼５ｂのみが取鍋２内に降下して、復圧処理が進行し、復圧処理の終期においても、図７に示すように、溶鋼５ｂのみが、浸漬上昇管２ａから取鍋２内に降下する。
【００５７】
この点が、図４及び図５に示す従来の復圧処理と実質的に異なる点であり、本発明精錬方法の基本思想である。
【００５８】
溶鋼５ｂが浸漬上昇管２ａ内を降下する間、環流ガス吹込み口３から環流ガス３ａを溶鋼５ｂ内に吹き込むが、溶鋼５ｂを覆うスラグは存在しないので、溶鋼とスラグとの懸濁状態は生じない。
【００５９】
本発明者らは、上記発想の下で、溶鋼盛上り高さとスラグ厚の具体的な関係について鋭意検討した。その結果、浸漬上昇管側の溶鋼盛上り高さが、浸漬下降管側のスラグ厚の２倍以下であると、浸漬下降管側に滞留しているスラグが浸漬上昇管側に流動して滞留し、図４及び図５に示す復圧処理となり、復圧処理中、溶鋼中へのスラグ巻込みが発生して、鋼中に粗大な介在物が残留することが解った。
【００６０】
図８に、復圧処理中の溶鋼の盛上り高さとスラグの厚さの具体的な関係を示す。
【００６１】
本発明精錬方法においては、復圧処理中、溶鋼が上昇する浸漬上昇管側に形成する溶鋼の盛上り高さを、下記式（１）で定義する。
【００６２】
Δｈ［ｍ］＝２．０×１０-3・Ｈ-1.3・ε2/3                        ・・・（１）
Δｈ［ｍ］は、浸漬上昇管の環流ガス吹込み位置から真空槽内の溶鋼湯面までの距離：Ｈ［ｍ］と、下記式で定まる溶鋼攪拌力：ε［Ｗ］ で定義できる。
ε［Ｗ］＝０．００８３５・Ｕo2・Ｑo
【００６３】
Ｕo＝（２００／３π）・（Ｑo／Ｄ12・ρ）
Ｑo＝１１．４・Ｇ1/3・Ｄ14/3・ｌｎ（Ｐ3／Ｐ1）1/3
Ｕo［ｍ／秒］：環流時の浸漬管内の溶鋼平均流速
Ｑo［ｔ／分］：溶鋼環流量
Ｇ［ＮＬ／分］：吹き込みガス流量
Ｄ1［ｍ］：浸漬管の内径
Ｐ1［Ｐａ］：復圧開始前の真空槽内の圧力
Ｐ3［Ｐａ］：環流ガス吹込み位置における静圧
ρ［ｋｇ／ｍ3］：溶鋼密度
【００６４】
そして、復圧処理を、上記式（１）で定義する溶鋼盛上り高さΔｈ［ｍ］が下記式（２）を満たすように行なう。この点が、本発明精錬方法の特徴である。
【００６５】
Δｈ［ｍ］＞２ｄS2                                                ・・・（２）
ｄS2は、真空槽内を減圧状態にしたとき、浸漬上昇管と浸漬下降管から真空槽内に侵入するスラグの体積Ｖs［ｍ3］で定まる真空槽内のスラグの厚さであり、下記式で定義できる。
【００６６】
ｄS2＝（４／３π）・（Ｖs／Ｄ22）
Ｖs＝（Ｄ12・ｄS1・π）／２
Ｄ2［ｍ］：真空槽の内径
ｄS1［ｍ］：取鍋内のスラグ厚
【００６７】
本発明精錬方法において、真空脱ガス処理に供する、Ｃ、Ｓｉ、Ｍｎ、Ｐ、及び、Ｓを含有する溶鋼は、通常の精錬工程（一次精錬）で精錬した、通常の成分組成の溶鋼でよい。なお、溶鋼の好ましい成分組成については後述する。
【００６８】
一次精錬に続いて行なう真空脱ガス処理（二次精錬）を、ＲＨ式精錬装置を用いて行ない、真空脱ガス処理の終了後の復圧時、上記式（１）で定義する溶鋼の盛上り高さΔｈが、上記式（２）を満たすように復圧処理を行ない、復圧後、溶鋼を鋳造する。鋳造は、通常の鋳造でよいが、連続鋳造が好ましい。
【００６９】
例えば、転炉で一次精錬を行ない、次いで、転炉外で二次精錬を行なう精錬工程において、本発明精錬方法を適用すれば、溶鋼中へのスラグの巻込みを極力抑制できるので、本発明精錬方法は、高い清浄性が求められる鋼材、例えば、軸受用の鋼材の製造に好適である。
【００７０】
復圧時、真空槽内の浸漬上昇管側の溶鋼に、上記式（１）で定義する高さΔｈの盛上りを形成するため、真空槽内に供給する復圧用ガスは、溶鋼環流用ガスを吹き込む部位及び真空槽内に直接供給する部位の一方又は両方から供給する。復圧用ガスを両方の部位から供給する場合、溶鋼環流用ガスを吹き込む部位から供給する復圧用ガスの流量を、真空脱ガス処理時の溶鋼環流ガスの流量より少なくすることが好ましい。
【００７１】
復圧時、溶鋼環流用ガスを吹き込む部位から供給する復圧用ガスの流量を、真空脱ガス処理時の溶鋼環流ガスの流量より少なくすることにより、真空槽内における溶鋼のスラグ巻込みを、より抑制することができる。復圧用ガスは、溶鋼の汚染を防止する観点から、アルゴンや窒素などの、溶鋼と反応し難い不活性ガスが好ましい。
【００７２】
真空脱ガス処理を施す溶鋼は、通常の成分組成の溶鋼、即ち、鋼の基本元素のＣ、Ｓｉ、Ｍｎ、Ｐ、及び、Ｓを含有する溶鋼であれば、上記式（１）で定義する高さΔｈで、上記式（２）を満たす溶鋼の盛上りを形成して、溶鋼中へのスラグ巻込みを抑制して、鋼材における介在物低減効果を得ることができるので、特定の成分組成の溶鋼に限定されないが、上記介在物低減効果が顕著に発現する溶鋼の好ましい成分組成について説明する。以下、％は質量％を意味する。
【００７３】
Ｃ：１．２０％以下
Ｃは、焼入れ後の鋼の強度や硬さを確保するのに有効な元素である。１．２０％を超えると、焼入れ時に割れが発生し、また、硬くなりすぎて、切削工具の寿命が低下したりするので、Ｃは１．２０％以下が好ましい。より好ましくは１．００％以下である。
【００７４】
強度又は硬さをそれほど必要としない鋼種では、Ｃを必ずしも必要としないので、下限は特に限定しないが、Ｃは、鋼の基本元素であり、０％にすることは困難であるので、下限は０％を含まない。所要の強度や硬さを確保する点で、Ｃは０．００１％以上が好ましい。
【００７５】
Ｓｉ：３．００％以下
Ｓｉは、焼入れ性を高めて、強度や硬さの確保に有効な元素である。３．００％を超えると、硬くなりすぎて、切削工具の寿命が低下するので、Ｓｉは３．００％以下が好ましい。より好ましくは２．５０％以下である。
【００７６】
強度又は硬さをそれほど必要としない鋼種では、Ｓｉを必要としないので、下限は特に定めないが、Ｓｉは、鋼の基本元素であり、０％にすることは困難であるので、下限は０％を含まない。所要の強度や硬さを確保する点で、Ｓｉは０．００１％以上が好ましい。
【００７７】
Ｍｎ：１．６０％以下
Ｍｎは、焼入れ性を高めて、強度や硬さの確保に有効な元素である。１．６０％を超えると、焼入れ時に割れが発生し、また、硬くなりすぎて、切削工具の寿命が低下するので、Ｍｎは１．６０％以下が好ましい。より好ましくは１．２０％以下である。
【００７８】
強度又は硬さをそれほど必要としない鋼種は、Ｍｎを必要としないので、下限は特に定めないが、Ｍｎは、鋼の基本元素であるので、下限は０％を含まない。所要の強度や硬さを確保する点で、Ｍｎは０．０１％以上が好ましい。
【００７９】
Ｐ：０．０５％以下
Ｐは、不純物元素であり、靱性を阻害する元素である。Ｐが０．０５％を超えると、靭性が著しく低下するので、Ｐは０．０５％以下が好ましい。より好ましくは０．０３％以下である。下限は０％を含むが、Ｐを０．０００１％以下に低減すると、精錬コストが大幅に上昇するので、実用鋼上、０．０００１％が実質的な下限である。
【００８０】
Ｓ：０．０５％以下
Ｓは、Ｐと同様に、不純物元素であり、靱性を阻害する元素である。Ｓが０．０５％を超えると、靭性が著しく低下するので、Ｓは０．０５％以下が好ましい。より好ましくは０．０３％以下である。下限は０％を含むが、Ｓを０．０００１％以下に低減すると、精錬コストが大幅に上昇するので、実用鋼上、０．０００１％が実質的な下限である。
【００８１】
好ましい成分組成の溶鋼は、鋼の機械特性及び／又は化学特性を阻害しない範囲で、上記基本元素以外に、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有してもよい。
【００８２】
Ａｌ：０．２０％以下
Ａｌは、脱酸元素であり、また、結晶粒を微細化する元素である。０．２０％を超えると、粗大な酸化物系介在物が生成し、靭性及び延性が低下するので、Ａｌは０．２０％以下が好ましい。結晶粒の微細化効果を確保する点で、０．００５％以上が好ましく、０．０１０％がより好ましい。
【００８３】
Ｃｒ：３．５０％以下
Ｃｒは、焼入れ性を高めて、強度や硬さの確保に有効な元素である。３．５０％を超えると、靱性及び延性が低下するので、３．５０％以下が好ましい。より好ましくは２．５０％以下である。Ｃｒの添加効果を確保する点で、０．０１％以上が好ましく、０．０５％以上がより好ましい。
【００８４】
Ｍｏ：０．８５％以下
Ｍｏは、焼入れ性を高めて強度や硬さの確保に有効な元素である。また、Ｍｏは、炭化物を形成して、焼戻し軟化抵抗の向上に寄与する元素である。０．８５％を超えると、過冷組織が生じ、靱性及び延性が低下するので、Ｍｏは０．８５％以下が好ましい。より好ましくは０．６５％以下である。Ｍｏの添加効果を確保する点で、０．００５％以上が好ましく、０．０１０％以上がより好ましい。
【００８５】
Ｎｉ：４．５０％以下
Ｎｉは、焼入れ性を高めて、強度や硬さの確保に有効な元素である。４．５０％を超えると、靱性及び延性が低下するので、Ｎｉは４．５０％以下が好ましい。より好ましくは３．５０％以下である。Ｎｉの添加効果を確保する点で、０．００５％以上が好ましく、０．０１０％以上がより好ましい。
【００８６】
Ｎｂ：０．２０％以下
Ｎｂは、炭化物、窒化物、及び／又は、炭窒化物を形成し、結晶粒の粗大化抑制や焼戻し軟化抵抗の向上に寄与する元素である。０．２０％を超えると、靱性及び延性が低下するので、Ｎｂは０．２０％以下が好ましい。より好ましくは０．１０％以下である。Ｎｂの添加効果を確保する点で、０．００５％以上が好ましく、０．０１０％以上がより好ましい。
【００８７】
Ｖ：０．４５％以下
Ｖは、炭化物、窒化物、及び／又は、炭窒化物を形成し、結晶粒の粗大化抑制や焼戻し軟化抵抗の向上に寄与する元素である。０．４５％を超えると、靱性及び延性が低下するので、Ｖは０．４５％以下が好ましい。より好ましくは０．３５％以下である。Ｖの添加効果を確保する点で、０．００５％以上が好ましく、０．０１０％以上がより好ましい。
【００８８】
Ｗ：０．３０％以下
Ｗは、焼入れ性を高めて、強度や硬さの確保に有効な元素である。また、Ｗは、炭化物を形成して、焼戻し軟化抵抗の向上に寄与する元素である。０．３０％を超えると、過冷組織が生じ、靱性及び延性が低下するので、Ｗは０．３０％以下が好ましい。より好ましくは０．２５％以下である。Ｗの添加効果を確保する点で、０．００５％以上が好ましく、０．０１０％以上がより好ましい。
【００８９】
Ｂ：０．００６％以下
Ｂは、焼入れ性を高め、強度の向上に寄与する元素である。また、Ｂは、オーステナイト粒界に偏析して、Ｐの粒界偏析を抑制し、疲労強度の向上に寄与する元素である。０．００６％を超えると、靱性が低下するので、Ｂは０．００６％以下とする。好ましくは０．００４％以下である。Ｂの添加効果を確保する点で、０．０００５％以上が好ましく、０．００１％以上がより好ましい。
【００９０】
Ｎ：０．０６０％以下
Ｎは、微細な窒化物を形成して結晶粒を微細化し、強度及び靭性の向上に寄与する元素である。０．０６０％を超えると、窒化物が過剰に生成して、靱性が低下するので、Ｎは０．０６０％以下が好ましい。より好ましくは０．０４０％以下である。Ｎの添加効果を確保する点で、０．００１％以上が好ましく、０．００５％以上がより好ましい。
【００９１】
Ｔｉ：０．２５％以下
Ｔｉは、微細なＴｉ窒化物を形成して結晶粒を微細化し、強度及び靭性の向上に寄与する元素である。０．２５％を超えると、Ｔｉ窒化物が過剰に生成し、靱性が低下するので、Ｔｉは０．２５％以下が好ましい。より好ましくは０．１５％以下である。Ｔｉの添加効果を確保する点で、０．００５％以上が好ましく、０．０１０％以上がより好ましい。
【００９２】
Ｃｕ：０．５０％以下
Ｃｕは、耐食性の向上に寄与する元素である。０．５０％を超えると、熱間延性が低下し、割れや疵が発生するので、Ｃｕは０．５０％以下が好ましい。より好ましくは０．３０％以下である。Ｃｕの添加効果を確保する点で、０．０１％以上が好ましく、０．０５％以上がより好ましい。
【００９３】
Ｐｂ：０．４５％以下
Ｐｂは、快削性の向上に寄与する元素である。０．４５％を超えると、靱性が低下するので、Ｐｂは０．４５％以下が好ましい。より好ましくは０．３０％以下である。Ｐｂの添加効果を確保する点で、０．００５％以上が好ましく、０．０１０％以上がより好ましい。
【００９４】
Ｂｉ：０．２０％以下
Ｂｉは、快削性の向上に寄与する元素である。０．２０％を超えると、靱性が低下するので、Ｂｉは０．２０％以下が好ましい。より好ましくは０．１６％以下である。Ｂｉの添加効果を確保する点で、０．００５％以上が好ましく、０．０１０％以上がより好ましい。
【００９５】
Ｔｅ：０．０１０％以下
Ｔｅは、快削性の向上に寄与する元素である。０．０１０％を超えると、靱性が低下するので、Ｔｅは０．０１０％以下が好ましい。より好ましくは０．００６％以下である。Ｔｅの添加効果を確保する点で、０．００１％以上が好ましく、０．００２％以上がより好ましい。
【００９６】
Ｓｂ：０．２０％以下
Ｓｂは、耐硫酸性及び耐塩酸性を主体とする耐食性の向上、及び、快削性の向上に寄与する元素である。０．２０％を超えると、靱性が低下するので、Ｓｂは０．２０％以下が好ましい。より好ましくは０．１５％以下である。Ｓｂの添加効果を確保する点で、０．０１％以上が好ましく、０．０３％以上がより好ましい。
【００９７】
Ｍｇ：０．０１０％以下
Ｍｇは、快削性の向上に寄与する元素である。０．０１０％を超えると、靱性が低下するので、Ｍｇは０．０１０％以下が好ましい。より好ましくは０．００６％以下である。Ｍｇの添加効果を確保する点で、０．０００５％以上が好ましく、０．００１０％以上がより好ましい。
【００９８】
Ｃａ：０．０１０％以下
Ｃａは、脱酸元素であり、脱酸反応で、凝集合し易い低融点のＣａＯ−Ａｌ2Ｏ3系介在物を形成する元素である。０．０１０％を超えると、Ａｌ2Ｏ3系介在物が、低融点のＣａＯ−Ａｌ2Ｏ3系介在物に複合化して粗大化する。粗大化したＣａＯ−Ａｌ2Ｏ3系介在物は、圧延温度で液相化せず、粗大なまま鋼中に残存するので、Ｃａは０．０１０％以下が好ましい。より好ましくは０．００６％以下である。
【００９９】
Ｃａは、少ないほど好ましいので、下限は限定しないが、不可避的に０．０００１％程度は残存するので、実用鋼上、０．０００１％が実質的な下限である。
【０１００】
ＲＥＭ：０．０１０％以下
ＲＥＭ（希土類元素、Ｌａ、Ｃｅ、Ｐｒ、及び、Ｎｄの１種又は２種以上）は、Ａｌ又はＡｌ−Ｓｉで十分に脱酸した溶鋼において、溶鋼中のＣａＯや、介在物中のＣａＯを還元して、ＣａＯ−Ａｌ2Ｏ3系介在物を改質する作用をなす元素である。０．０１０％を超えると、介在物中に、ＲＥＭ濃度の高い低融点の化合物相が出現し、介在物の凝集合が助長されて、粗大な介在物が生成するので、ＲＥＭは０．０１０％以下が好ましい。より好ましくは０．００７％以下である。
【０１０１】
Ａｌ又はＡｌ−Ｓｉで十分に脱酸した溶鋼において、ＲＥＭの添加効果を確保する点で、０．０００５％以上が好ましく、０．００１０％以下がより好ましい。
【０１０２】
Ｏ：０．００３％以下
Ｏは、酸化物を形成する元素である。０．００３％を超えると、粗大な酸化物が生成し、転動疲労寿命が低下するので、Ｏは０．００３％以下が好ましい。より好ましくは０．００２％以下である。下限は０％を含むが、Ｏを０．０００１％以下に低減すると、精錬コストが大幅に上昇するので、実用鋼上、０．０００１％が実質的な下限である。
【０１０３】
溶鋼の成分組成において、残部はＦｅ及び不可避的不純物である。不可避的不純物は、鋼原料から及び／又は製鋼過程で不可避的に混入する元素であり、溶鋼の特性、さらに、溶鋼を鋳造した鋼の特性を阻害しない範囲で許容される元素である。
【実施例】
【０１０４】
次に、本発明の実施例について説明する。ただし、本実施例での条件は、本発明の実施可能性及び効果を確認するために採用した一条件例である。そのため、本発明は、この一条件例に限定されるものではない。本発明は、本発明の要旨を逸脱せず、本発明の目的を達成する限りにおいて、種々の条件を採用し得るものである。
【０１０５】
（実施例）
表１に示す成分組成の溶鋼に、転炉による一次精錬、ＬＦ処理及びＲＨ処理による二次精錬を施し、連続鋳造して鋼を製造した。
【０１０６】
具体的には、２７０ｔ転炉で一次精錬を施した溶鋼を出鋼する際、溶鋼を、Ｓｉ、Ｍｎ、Ａｌの１種又は２種以上にて脱酸し、脱酸した溶鋼に、ＬＦ処理の二次精錬に次いで、表１に示す条件で、ＲＨ処理で成分組成を調整し、清浄化処理を施した後、連続鋳造して鋳片とした。この鋳片を、加熱炉にて加熱保持した後、分塊圧延に供し鋼片とした。
【０１０７】
【表１】
2018104764.tif 000003
【０１０８】
上記鋼片において、極値統計法により、予測面積３００００ｍｍ2における非金属介在物の極値統計最大予測径［μｍ］を推定した。
【０１０９】
極値統計による介在物の最大予測径（√area（max）の推定は、例えば、「金属疲労  微小欠陥と介在物の影響」（村上敬宜著、養賢堂、１９９３年発行、ｐ．２２３−２３９）に記載の方法により行なうことができる。用いた方法は、二次元的検査により、一定面積内で観察される最大介在物径を推定するという二次元的手法である。
【０１１０】
上記極値統計法を用いて、鋼片のＬ断面（ルーズ面の中心線と、この対向面の中心線、及び、鋳片の中心線を含む断面）のルーズ面側の１／４の位置から試料を採取して、光学顕微鏡で撮像した非金属介在物の画像から、検査基準面：１００ｍｍ2（１０ｍｍ×１０ｍｍ）、検査視野：１６、予測を行なう面積：３００００ｍｍ2の介在物の最大予測径√area（max）を算出した。
【０１１１】
具体的には、観察で得られた介在物の最大径の１６個のデータ（１６視野のデータ）を上記文献に記載の方法に従い、極値確率用紙にプロットして、最大介在物分布直線（最大介在物と極値統計基準化変数の一次関数）を求め、最大介在物分布直線を外挿することにより、面積：３００００ｍｍ2における介在物の最大予測径√area（max）を推定した。
【０１１２】
上記推定の結果を、表１に併せて示す。
【０１１３】
比較例Ｎｏ．１〜８は、真空脱ガス処理時の復圧処理において、浸漬上昇管側の溶鋼の盛上り高さ（Δｈ）を、真空槽内のスラグ厚（ｄS2）の２倍以下とした例であり、極値統計最大予測粒径に改善が見られない。
【０１１４】
一方、発明例Ｎｏ．９〜２０は、真空脱ガス処理時の復圧処理において、浸漬上昇管側の溶鋼の盛上り高さ（Δｈ）を、真空槽内のスラグ厚（ｄS2）の２倍よりも大きくした例であり、比較例に比べ、極値統計による最大予測粒径が２１〜２６μｍで、良好な値を示している。
【０１１５】
以上のとおり、発明例では、従来操業の比較例に比較し、介在物の粗大化が抑制されているので、機械特性に優れた鋼が得られることは明らかである。
【産業上の利用可能性】
【０１１６】
前述したように、本発明によれば、真空脱ガス処理の復圧時、浸漬上昇管側の溶鋼に形成する盛上りの高さを最適化して、浸漬上昇管側への真空槽内のスラグの流動を抑制し、粗大なＣａＯ含有介在物の溶鋼中への混入を抑制できるので、鋼中の介在物の量及び大きさを低減することができ、清浄性が高く、機械特性に優れた鋼を提供することができる。よって、本発明は、鉄鋼産業において利用可能性が高いものである。
【符号の説明】
【０１１７】
１    真空増
２    取鍋
３    環流ガス吹込み口
３ａ    環流ガス
４    排気管
５ａ、５ｂ    溶鋼
５ｃ    盛上り
６  ６ａ、６ｂ    スラグ
【図１】
2018104764.tif 000004
【図２】
2018104764.tif 000005
【図３】
2018104764.tif 000006
【図４】
2018104764.tif 000007
【図５】
2018104764.tif 000008
【図６】
2018104764.tif 000009
【図７】
2018104764.tif 000010
【図８】
2018104764.tif 000011